(57)【要約】【課題】耐久性に優れ、画像流れやソルベントクラックが生じにくい電子写真感光体及び電子写真装置を提供する。【解決手段】導電性支持体上に感光層を有する電子写真感光体、該感光体に接触配層され、直流電圧に交流電圧を重畳した電圧を印加されることにより該感光体を帯電する帯電手段及びゴム弾性ブレードを有し、液ゴム弾性ブレードの該感光体に対する線圧が３５ｇｆ／ｃｍ〜６５ｇｆ／ｃｍであるクリーニング手段を有する電子写真感光体において、該感光体の表面層が４．０×１０４〜２．０×１０５の重量平均分子量を有する結着樹脂を含有し、下式で表されるビッカーズ圧子を用いた押し込み試験における塑性変形率が６７〜７５％であることを特徴とする。塑性変形率（％）＝Ｄｍｉｎ／Ｄｍａｘ×ｌ００（１）式において、Ｄｍａｘは押込荷重が２０ｍＮのときの変形量、Ｄｍｉｎは圧子を取除ときの荷重が０．４ｍＮとなった変形量を表す。【選択図】　　　　図１
2004133199.tif 000002
【特許請求の範囲】
【請求項１】
導電性支持体上に感光層を有する電子写真感光体、該電子写真感光体に接触配層され、直流電圧に交流電圧を重畳した電圧を印加されることにより該電子写真感光体を帯電する帯電部材を有する帯電手段及びゴム弾性ブレードを有し、液ゴム弾性ブレードの該電子写真感光体に対する線圧が３５ｇｆ／ｃｍ〜６５ｇｆ／ｃｍであるクリーニング手段を有する電子写真装置に用いられる電子写真感光体において、
該電子写真感光体の表面層が、４．０×１０４〜２．０×１０５の重量平均分子量を有する結着樹脂を含有し、かつ下記式（１）で表されるビッカーズ圧子を用いた押し込み試験における塑性変形率が６７〜７５％であることを特徴とする電子写真感光体。
塑性変形率（％）＝Ｄｍｉｎ／Ｄｍａｘ×ｌ００　（１）
式（１）において、Ｄｍａｘは押し込み荷重が２０ｍＮのときの変形量、Ｄｍｉｎは圧子を取り除くときの荷重が０．４ｍＮとなったときの変形量を表す。
【請求項２】
４．０×１０４〜２．０×１０の重量平均分子量を有する結着樹脂が、下記式（２）で示される構成単位を有するポリカーボネート樹脂である請求項１に記載の電子写真感光体。
【外１】
2004133199.tif 000012
式中、Ｘは単結合、−Ｏ−、−Ｓ−、−ＣＯ一又は−ＳＯ２−であり、Ｒｌ〜Ｒ８は同一又は異なって、水素原子、ハロゲン原子、置換もしくは無置換のアルキル基又は置換もしくは無置換のアリール基である。
【請求項３】
式（２）で示される構成単位が、下記式（３）で示される構成単位である請求項２に記載の電子写真感光体。
【外２】
2004133199.tif 000013
式中、Ｒｌ〜Ｒ８は同一又は異なって、水素原子、ハロゲン原子、置換もしくは無置換のアルキル基又は置換もしくは無置換のアリール基である。
【請求項４】
前記電子写真感光体のサイクルタイム野、１ｓｅｃ／ｃｙｃｌｅ以下である請求項１に記載の電子写真感光体。
【請求項５】
導電性支持体上に感光層を有する電子写真感光体、該電子写真感光体に接触配置され、直流電圧に交流電圧を重畳した電圧を印加されることにより該電子写真感光体を帯電する帯電部材を有する帯電手段及びゴム弾性ブレードを有し、該ゴム弾性ブレードの該電子写真感光体に対する線圧が３５ｇｆ／ｃｍ〜６５ｇｆ／ｃｍであるクリーニング手段を有する電子写真装置において、該電子写真感光体の表面層が、４．０×１０４〜２．０×１０５の重量平均分子量を有する結着樹脂を含有し、かつ下記式（１）で表されるビッカース圧子を用いた押し込み試験における塑性変形率が６７〜７５％であることを特徴とする電子写真装置。
塑性変形率（％）＝Ｄｍｉｎ／Ｄｍａｘ×ｌ００　（１）
式（１）において、Ｄｍａｘは押し込み荷重が２０ｍＮのときの変形量、Ｄｍｉｎは圧子を取り除くときの荷重が０．４ｍＮとなったときの変形量を表す。
【請求項６】
４．０×１０４〜２．０×１０５の重量平均分子量を有する結着樹脂が、下記式（２）で示される構成単位を有するポリカーボネート樹脂である請求項５に記載の電子写真装置。
【外３】
2004133199.tif 000014
式中、Ｘは単結合、−Ｏ−、−Ｓ−、−ＣＯ−又は−ＳＯ２−であり、Ｒｌ〜Ｒ８は同一又は異なって、水素原子、ハロゲン原子、置換もしくは無置換のアルキル基又は置換もしくは無置換のアリール基である。
【請求項７】
式（２）で示される構成単位が、下記式（３）で示される構成単位である請求項５に記載の電子写真装置。
【外４】
2004133199.tif 000015
式中、Ｒｌ〜Ｒ８は同一又は異なって、水素原子、ハロゲン原子、置換もしくは無置換のアルキル基又は置換もしくは無置換のアリール基である。
【請求項８】
前記電子写真感光体のサイクルタイムが、１ｓｅｃ／ｃｙｃｌｅ以下である請求項５に記載の電子写真装置。
【発明の詳細な説明】
【０００１】
【発明の属する技術分野】
本発明は、帯電手段及びクリーニング手段を有する電子写真装置に用いられる電子写真感光体に閲し、詳しくは、特定の帯電手段及び特定のクリーニング手段を有する電子写真装置に用いられる表面層が特定の分子量を有する樹脂及び特定の塑性変形率を有する電子写真感光体に関する。
【０００２】
【従来の技術】
近年、様々な有機光導電性化合物を主成分とする電子写真感光体の開発が盛んに行われている。例えば、米国特許３８３７８５１号明細書にはトリアリルピラゾリンを含有する電荷輸送層を有する感光体が、米国特許３８７１８８０号明細書にはペリレン顔料の誘導体からなる電荷発生層と３−プロピレンとホルムアルデヒドの結合体からなる電荷輸送層とを含有する感光体が記載されている。
【０００３】
有機光導電性化合物は、化合物によって感度を有する波長域が異なり、例えば、特開昭６１−２７２７６４号公報及び特開昭５６−１６７７５９号公報には、可視領域に高い感度を有する化合物が開示されており、また、特開昭５７−１９５７６７号公報及び特開昭６１−２２８４６３号公報には、赤外嶺域に高い感度を有する化合物が開示されている。これらの化合物のうち赤外領域に感度を示有するものは、レーザービームプリンター（以下ＬＢＰと略す）やＬＥＤプリンターに使用され、その需要頻度は高くなってきている。
【０００４】
一方、帯電手段としては、電子写真感光体に接触配置された帯電部材に電圧を印加することによって、電子写真感光体を帯電する接触帯電手段が特開昭５７−１７８２６号公報及び特開昭５８−４０５６６号公報に開示されている。
【０００５】
接触帯電手段は、コロナ帯電手段に比べ、オゾン発生量が格段に少ない、コロナ帯電手段が帯電静に流す電流の８０％前後はシールドに流れるため浪費されるのに対して、接触帯電はこの浪費分が無く非常に経済的である等のメリットを持つ。
【０００６】
しかしながら、接触帯電手段においては、帯電部材が電子写真感光体に接触しているため、電子写真感光体にはより優れた機械的強度が要求される。また、帯電安定性を向上させる目的で、印加電圧として直流電圧に交流電圧を重畳させた電圧を用いることが提案されている（特開昭６３−１４９６６８号公報）が、この帯電方法では、帯電安定性は向上するものの、交流電圧を重畳するために電子写真感光体に流れる電流量は大幅に増大する。その結果、電子写真感光体の削れ量が増加し、画像にカブリが発生していしまうという問題が新たに生じ、機械的強度のみならず電気的強度をも向上させる様々な手段が検討されている。
【０００７】
【発明が解決しようとする課題】
しかしながら、機械的及び電気的耐久特性の向上により電子写真感光体の表面層の削れ量が減少すると、あるいは削れ量がある程度多くても表面粗さが大きいと、酸化劣化した樹胎及び表面付着物が十分除去しきれなくことで、感光体表面の抵抗の低下を引き起こし、形成した画像が流れたように不鮮明になる現象（以下画像流れと称す）が生じることがあった。
【０００８】
この現象は、印加電圧として直流電圧に交流電圧を重畳させた電圧を用いた接触帯電手段を採用した場合に特に顕著に生じ、転写材として十分に吸湿した紙を用いると更に顕著に生じる。
【０００９】
画像流れを防止する手段として、特開昭６２−１６０４５８号公報には、低分子量のポリカーボネート樹脂と高分子量のポリカーボネート樹脂の両方を用い、電子写真感光体の劣化した表面層を付着物と共に除去することが記載されているが、上記特定の接触帯電手段を採用した際には、使用に伴う電子写真感光体の表面粗さの増大が特に顕著になるために、十分な効果が得られるものではなかった。また、低分子量のポリカーボネート樹胎を用いると、皮胎やオイル等が付着することによりソルベントクラックが生じることがあった。
【００１０】
本発明の目的は、耐久性に優れ、しかも画像流れやソルベントクラックが生じ難い電子写真感光体及び電子写真装置を提供することにある。
【００１１】
【課題を解決するための手段】
本発明に従って、導電性支持体上に感光層を有する電子写真感光体、該電子写真感光体に接触配置され、直流電圧に交流電圧を重畳した電圧を印加されることにより該電子写真感光体を帯電する帯電部材を有する帯電手段及びゴム弾性ブレードを有し、該ゴム弾性ブレードの該電子写真感光体に対する線圧が３５ｇｆ／ｃｍ〜６５ｇｆ／ｃｍであるクリーニング手段を有する電子写真装置に用いられる電子写真感光体において、該電子写真感光体の表面層が、４．０×１０４〜２．０×１０５の重量平均分子量を有する結着樹脂を含有し、かつ下記式（１）で表されるビッカーズ圧子を用いた押し込み試験における塑性変形率が６７〜７５％であることを特徴とする電子写真感光体が提供される。
【００１２】
塑性変形率（％）＝Ｄｍｉｎ／Ｄｍａｘ×１００　（１）
式（１）において、Ｄｍａｘ又は押し込み荷重が２０ｍＮのときの変形量、Ｄｍｉｎは圧子を取り除くときの荷重が０．４ｍＮとなったときの変形量を表す。
【００１３】
また、本発明に従って、上記電子写真感光体、該電子写真体に接触配置され、直流電圧に交流電圧を重畳した電圧を印加されることにより該電子写真感光体を帯電する帯電部材を有する帯電手段、帯電された電子写真感光体を露光することにより静電潜像を形成する露光手段、形成された静電潜像をトナーによって現像することによりトナー像を形成する現像手段、形成されたトナー像を転写材に転写する転写手段、及びゴム弾性ブレードを有し、該ゴム弾性ブレードの該電子写真感光体に対する線圧が３５ｇｆ／ｃｍ〜６５ｇｆ／ｃｍであるクリーニング部材により該電子写真感光体上に残余したトナーを除去するクリーニング手段を有する電子写真装置が提供される。
【００１４】
本発明に用いられる電子写真感光体は、表面層を形成する樹脂として特定の分子量を有する樹脂を使用し、更に表面層に特定の塑性変形率を付与することにより、優れた耐久性を保ちつつ、しかも画像流れやソルベントクラックが生じ難い電子写真特性を持っているものである。
【００１５】
このような顕著な効果が得られる理由は定かではない。しかしながら、特定の分子量を有する樹脂及び特定の線圧を有するクリーニング手段を用いることで、表面粗さを増大させることなく、効果的に画像流れの原因となる酸化劣化した樹胎及び表面付着物を除去できること、更には、電子写真感光体の表面層に特定の塑性変形率を付与することでトナーによる研磨効果を高めることとの相乗効果により、従来よりも画像流れの原因となる酸化劣化した樹脂及び表面付着物が電子写真感光体表面に残存し難いものと推定される。
【００１６】
また、分子量が大きいほうが樹脂同士の絡み合い強度が大きいためにソルベントクラックが発生し難いものと推定される。
【００１７】
【発明の実施の形態】
以下に、本発明の実施の形態を詳細に説明する。
【００１８】
本発明に用いられる樹脂は、４．０×１０４〜２．０×１０５の重量平均分子量を有するが、特には６．０×１０４〜１．５×１０５の重量平均分子量を有することが好ましい。重量平均分子量が４．０×１０４より小さいと、強度低下が大きすぎて繰り返し使用により傷が発生し易く、更にはその影響のために画像流れに対する効果も不十分となる。更に、樹脂同士の絡み合い強度が低下するためにソルベントクラックも発生し易くなる。また、重量平均分子量が２．０×１０５より大きいと、適度な摩擦性が付与できなくなり、画像流れに対する効果が不十分となる。
【００１９】
本発明における分子量は、ポリスチレンを標準物質として用いたＧＰＣ（ゲルパーミエーションクロマトグラフィー）により測定される。より詳細な測定条件の例を以下に示す。
装置：ＨＬＣ−８１２０（東ソー（株）製）
カラム：ＴＳＫ　ｇｅｌ　Ｓｕｐｅｒ　ＨＭ−Ｍ　６ｍｍＩ．Ｄ．×１５ｃｍ（東ソー（株）製）２本
標準物質：ポリスチレン（東ソー（株）製）
試料：樹脂１質量部／テトラヒドロフラン１０００質量部
流速：０．６ｍｌ／ｍｉｎ
溶媒：テトラヒドロフラン
温度：４０℃
検出器：ＲＩ、ＵＶ（２５４ｎｍ）
本発明に用いられる表面層は、下記式（１）で示される塑性変形率が６７〜７５％であれば特に限定されるものではない。塑性変形量率が６７％未満であるとトナーによる研磨効果が不十分となるため、画像流れに対する効果が不十分となる。また、塑性変形率が７５％より大きいと、研磨効果が大きすぎて繰り返し使用による耐久性が不十分となる。
【００２０】
塑性変形率（％）＝Ｄｍｉｎ／Ｄｍａｘ×ｌ００　（１）
式（１）において、Ｄｍａｘは押し込み荷重が２０ｍＮのときの変形量、Ｄｍｉｎは圧子を取り除くときの荷重が０．４ｍＮとなったときの変形量を表す。
【００２１】
本発明における塑性変形率は、ビッカーズ圧子を用いた押し込み試験により測定される。より詳細な謝定条件の例を以下に示す。
装置：フィッシャースコープＨ−１００Ｗ（フィッシャーインスツルメンツ（株）製）
押し込み圧子：ビッカーズ圧子
押し込み荷重：２０ｍＮ
押し込み条件：５０ステップに分けて段階的に加重
押し込み速度：０．２秒／ステップ
本発明に用いられる樹胎の種類は、特に限定されるものではないが、特には下記式（２）で示される構成単位を有するポリカーボネート樹胎を用いることが好ましい。
【外５】
2004133199.tif 000003
【００２２】
式中、Ｘは単結合、−Ｏ−、−Ｓ−、−ＣＯ一又は−ＳＯ２−であり、Ｒｌ〜Ｒ８は同一又は異なって、水素原子、ハロゲン原子、置換もしくは無置換のアルキル基又は置換もしくは無置換のアリール基である。
【００２３】
式（２）中、アルキル基としては、メチル基、エチル基、プロビル基、シクロへキシル基及びシクロへプチル基等が挙げられる。アリール基としては、フェニル基、ナフチル基及びアンスリル基等が挙げられる。
【００２４】
これらの基が有してもよい置換基としては、フッ素原子、塩素原子及び臭素原子等のハロゲン原子、メチル基、エチル基及びプロピル基等のアルキル基、フェニル基、ナフチル基及びアンスリル基等のアリール基、ベンジル基及びフェネテル基等のアラルキル基及びメトキシ基、エトキシ基及びプロポキシ基等のアルコキシ基等が挙げられる。なお、単結合とはＸの両側のベンゼン環が直接結合していることを意味する。
【００２５】
本発明に用いられる式（２）で示される構成単位を有するポリカーボネート樹脂の構成単位の好ましい例を以下に示すが、これらに限られるものではない。
【００２６】
【表１】
2004133199.tif 000004
【００２７】
特に好ましい例としては、構成単位例２、４及び５が挙げられ、更には構成単位例５が好ましい。
【００２８】
本発明においては、式（２）で示される構成単位が同一のもので構成される重合体でも、二種類以上の式（２）で示される別種の構成単位からなる共重合体でもよい。また、式（２）で示される構成単位以外のものとの共重合体でもよい。式（２）で示される構成単位とそれ以外の構成単位とを共重合する場合は、本発明の構成単位が５重量％以上含まれていることが好ましく、２０重量％以上含まれていることがより好ましい。更には、式（２）で示される構成単位を有する樹胎を二種以上ブレンドしてもよいし、式（２）で示される構成単位を有する樹脂とそれ以外の樹勝とをブレンドしてもよい。
【００２９】
以下、本発明に用いる電子写真感光体の構成について説明する。
【００３０】
本発明における電子写真感光体は、感光層が電荷輸送材料と電荷発生材料とを同一の層に含有する単層型であっても、電荷輸送材料を含有する電荷輸送層と電荷発生材料を含有する電荷発生層に分離した積層型でもよいが、電子写真特性的には積層型が好ましい。更には、電荷発生層上に電荷輸送層を有し、電荷輸送層が表面層であることが好ましい。以下この形態を例にとり説明する。
【００３１】
使用する導電性支持体は、導電性を有するものであればよく、アルミニウム及びステンレス等の金属、あるいは導電層を設けた金属、紙及びプラスチック等が挙げられ、形状はシート状及び円筒状等が挙げられる。
【００３２】
露光が可干渉光である場合は、散乱による干渉縞防止又は支持体の傷の被覆を目的とした導電膚を導電性支持体上に設けてもよい。導電層は、カーボンブラック及び金属粒子等の導電性粉体を樹胎に分散させて形成することができる。導電層の膜厚は５〜４０μｍが好ましく、より好ましくは１０〜３０μｍである。
【００３３】
導電性支持体と感光層の問に接着機能を有する中間層を設けてもよい。中間層の材料としては、ポリアミド、ポリビニルアルコール、ポリエチレンオキシド、エチルセルロース、カゼイン、ポリウレタン及びポリエーテルウレタン等が挙げられる。これらは、適当な溶剤に溶解して塗布される。中間層の膜厚は、０．０５〜５μｍが好ましく、より好ましくは０．３〜１μｍである。
【００３４】
電荷発生層は、電荷発生材料を０．３〜４倍量の適当な樹脂及び溶剤と共にホモジナイザー、超音波分散、ボールミル、振動ボールミル、サンドミル、アトライター、ロールミルおよび液衝突型高速分散機等の方法で均一に分散した、分散液を塗布し、乾燥することによって形成される。
【００３５】
用いられる電荷発生材料としては、例えば、セレン−テルル、ピリリウム、チアピリリウム系染料、フタロシアニン、アントアントロン、ジベンズピレンキノン、トリスアゾ、シアニン、ジスアゾ、モノアゾ、インジゴ、キナクリドン及び非対称キノシアニン系の各顔料が挙げられる。電荷発生層の膜厚は、５μｍ以下が好ましく、より好ましくは０．１〜２μｍである。
【００３６】
電荷輸送層は、主として電荷輸送材料及び本発明の樹脂とを溶剤中に溶解した塗布液を塗布し、乾燥することによって形成する。
【００３７】
用いられる電荷輸送材料としては、例えば、トリアリールアミン系化合物、ヒドラゾン化合物、スチルベン化合物、ピラゾリン系化合物、オキサソール系化合物、トリアリルメタン系化合物及びチアゾール系化合物等が挙げられる。
【００３８】
これらの電荷輸送材料は、０．６〜２倍量の樹脂と軋み合わされる。電荷輸送膚の膜厚は、６〜４０μｍが好ましく、より好ましくは１５〜３０μｍである。
【００３９】
本発明に用いられる帯電部材を有する帯電手段は、電子写真感光体に接触配置され、直流電圧に交流電圧を重畳した電圧を印加される接触帯電部材であれば特に限定されるものではなく、ローラ状、ブレード状及びブラシ状等いずれのものでもよい。また、帯電部材に印加される電圧は、直流電圧は絶対値で２００〜２０００Ｖであることが好ましく、交流電圧はピーク間電圧が４００〜４０００Ｖで、周波数が２００〜３０００Ｈｚであることが好ましい。
【００４０】
本発明に用いられるクリーニング手段は、ゴム弾性ブレードを有し、ゴム弾性ブレードの電子写真感光体に対する線圧が３５ｇｆ／ｃｍ〜６５ｇｆ／ｃｍであれば特に限定されるものではない。線圧が３５ｇｆ／ｃｍより小さいと、ブレードによる除去効果が小さすぎて画像流れに対する効果が不十分となる。また、線圧が６５ｇｆ／ｃｍより大きいと、感光体表面層への負荷が大きすぎて繰り返し使用により傷が発生し易く、更にはその影響のために画像流れに対する効果も不十分となる。より詳細なゴム弾性ブレードの電子写真感光体に対する線圧の測定方法の例を以下に示す。
【００４１】
先ず、ゴム弾性ブレードの電子写真感光体に対する侵入量ψと設定角ψについて図１を用いて説明する。前記ブレード侵入量λとはブレード１３ａの先端が変形せずにそのまま感光体９へ侵入した仮想量であり、前記ブレード設定角ψとはブレード１３ａの先端と感光体９とが交わる点での接線とブレード１３ａとのなす角である。
【００４２】
上記内容を踏まえて、ゴム弾性ブレードの電子写真感光体に対する線圧の測定方法について図２を用いて説明する。先ず単位ｃｍ当たりの線圧を測定するために、１ｃｍ幅に切断したブレード１３ａをモータ５６により図中矢印方向へ移動可能なブレード台５７にセットし、該ブレード１３ａを所望の設定角ψに設定して荷重センサ５８に当接する。次いで前記ブレード台５７を所望の侵入量λだけ荷重センサ方向に移動し、その時の荷重センサ６８の検知値をアンプ５９で増幅して電圧計６０で読み取る。そして予め求めておいた単位電圧当たりの荷重を、前記単位ｃｍ当たりの線圧と置き換えることによって測定する。
【００４３】
また、本発明の電子写真感光体は、電子写真装置の小型化や高速化に伴い、電子写真感光体のサイクルタイムが短くなっても、表面粗さの増大が生じ難い特性を持っているものである。
【００４４】
電子写真感光体のサイクルタイムが短くなり、感光体の回転速度が速くなると、帯電部材及びクリーニング部材等から受ける負荷は非常に大きくなる。そのため使用に伴う表面粗さの増大が顕著となり、それを起因とする画像欠陥が発生することがあった。しかしながら、本発明の電子写真感光体はそのような条件下でも表面粗さが増大し難く、具体的には、サイクルタイムが１ｓｅｃ／ｃｙｃｌｅ以下の高速プロセスにおいても表面粗さの増大に伴う画像流れ及び画像欠陥の生じ難い特性を有している。
【００４５】
図３に本発明の電子写真感光体を用いた電子写真装置の概略構成を示す。
【００４６】
図３において、１はドラム状の電子写真感光体であり、軸２を中心に矢印方向に所定の周速度で回転駆動される。感光体１は、回転過程において、一次帯電手段３によりその局面に正又は負の所定電位の均一帯電を受け、次いで、スリット露光やレーザービーム走査露光等の露光手段（不図示）から出力される目的の画像情報の時系列電気デジタル画像信号に対応して強調変調された露光光４を受ける。こうして感光体１の局面に対し、目的の画像情報に対応した静電潜像が順次形成されていく。
【００４７】
形成された静電潜像は、次いで環像手段５によりトナー現像され、不図示の給紙部から感光体１と転写手段６との間に感光体１の回転と同期して取り出されて給紙された転写材７に、感光体１の表面に形成担持されているトナー画像が転写手段６により順次転写されていく。
【００４８】
トナー画像の転写を受けた転写材７は、感光体面から分離されて像定着手段８へ導入されて像定着を受けることにより画像形成物（プリント、コピー）として装置外へプリントアウトされる。
【００４９】
像転写後の感光体１の表面は、クリーニング手段９によって転写残りのトナーの除去を受けて清浄面化され、更に前露光手段１０により除電処理された後、繰り返し画像形成に使用される。なお、本発明においては、一次帯電手段３が帯電ローラ等を用いた接触帯電手段であるので、前露光は必ずしも必要ではない。
【００５０】
本発明においては、上述の電子写真感光体１、一次帯電手段３、現像手段５及びクリーニング手段９等の構成要素のうち、複数のものを容器１１に納めてプロセスカートリッジとして一体に結合して構成し、このプロセスカートリッジを複写機やレーザービームプリンター等の電子写真装置本体に対して着脱自在に構成にする。例えば、一次帯電手段３、現像手段５及びクリーニング手段９の少なくとも一つを感光体１と共に一体に支持してカートリッジ化して、装置本体のレール等の案内手段１２を用いて装置本体に着脱自在なプロセスカートリッジとすることができる。
【００５１】
また、露光光４は、電子写真装置が複写機やプリンターである場合には、原稿からの反射光や透過光、あるいは、センサーで原稿を読み取り、信号化し、この信号に従って行われるレーザービームの走査、ＬＥＤアレイの駆動及び液晶シャッターアレイの駆動等により照射される光である。
【００５２】
以下、実施例に従って説明する。また、実施例中の「部」は重量部を示す。
【００５３】
（実施例１）
２４φ２４６ｍｍのＡｌシリンダーを支持体とし、それに、以下の材料より構成される塗料を支持体上に浸せき法で塗布し１４０℃、３０分熱硬化して１５μｍの導電層を形成した。
導電性顔料：ＳｎＯ２コート処理硫酸バリウム　　　　　　１０部
抵抗調節用顔料：酸化チタン　　　　　　　　　　　　　　　２部
バインダー樹脂：フェノール樹脂　　　　　　　　　　　　　６部
レベリング材：シリコーンオイル　　　　　　　　　０．００１部
溶剤：メタノール、メトキシプロパノール０．２／０．８　２０部
次にこの上にＮメトキシメチル化ナイロン３部および共重合ナイロン３部をメタノール６５部、ｎブタノール３０部の混合溶媒に溶解した溶液を浸せき法で塗布し０．５μｍの中間層を形成した。
【００５４】
次にＣｕＫαのＸ線回折スペクトルにおける回折角２θ±０．２°が９．０°、１４．２°、２３．９°、２７．１°に強いピークを有するＴｉＯＰｅ４部とポリビニルプチラール（商品名：エスレックＢＭ２、積水化学製）２部およびシクロヘキサノン６０部をφ１ｍｍガラスビーズを用いたサンドミル装置で４時間分散したあとエチルアセテート１００部を加えて電荷発生層用分散液を調製した。これを浸せき法で塗布し０．３μｍの電荷発生層を形成した。
【００５５】
次に下記構造式のアミン化合物７部
【外６】
2004133199.tif 000005
【００５６】
下記構造式のアミン化合物３部
【外７】
2004133199.tif 000006
【００５７】
下記構成単位を有するポリカーボネート樹脂１２部（重量平均分子量８００００）。
【外８】
2004133199.tif 000007
とをモノクロロベンゼン６０部ジクロロメタン４０部の混合溶媒に溶解した。
【００５８】
この塗料を浸せき法で塗布し１２０℃２時間乾燥し２５μｍの電荷輸送層を形成した。この電子写真感光体の塑性変形率を測定したところ６９％であった。
【００５９】
次に評価について説明する。装置は、一次帯電部材として接触帯電ローラーを有するヒューレットパッカード製ＬＢＰ「レーザージェット１１００」を改造して用いた。改造は装置のプロセススピードを８０ｍｍ／ｓｅｃとし、一次帯電条件を直流電圧：−６５０Ｖ、交流電圧のピーク間電圧：２．１ｋＶ、周波数：７００Ｈｚとした。また、この装置のクリーニングブレードの線圧は５０ｇｆ／ｃｍに調整した。
【００６０】
作成した感光体を用い、この装置で３０℃９０％ＲＨ下の環境下で吸湿量８％の紙（吸湿量はＩｎｆｒａｒｅｄ　Ｅｎｇｉｎｅｅｒｉｎｇ製ＭＯＩＳＴＲＥＸＭＸ５０００を用いて測定した）を使用してプリント１枚ごとに１回停止する間欠通紙の繰り返し耐久を２０００枚行い、画像流れの評価を行った。画像はＡ４で、印字率４％のＥ文字バターンとして、評価は２０００枚耐久後の文字画像及びハーフトーン画像を目視して文字画像／ハーフトーン画像とも発生が見られないものをＡ、ハーフトーン画像のみに発生が見られるものをＢ、文字画像／ハーフトーン画像とも発生が見られるものをＣとして行った。その結果を表２に示す。次に、前述の装置を用いて３０℃９０％ＲＨ下の環境下でプリント１枚ごとに１回停止する間欠通紙の繰り返し耐久を３０００枚行い、耐久特性の評価を行った。画像はＡ４で、印字率４％の横線パターンとした。評価は５００枚ごとにハーフトーン画像を出力し、画像欠陥が発生ｌ％していないかを観察することで行った。なお、観察は目視とした。その結果を表２に示す。
【００６１】
また、ソルベントクラックの評価を行った。評価は前述の感光体表面に皮脂を付着させて２４時間放置した後、その部分を顕微鏡観察することでクラックの発生状態を確認し、更にハーフトン画像を出力してクラックが画像上に発生するかどうかを確認した。評価は、クラックの発生の見られないものをＡ、若干クラックの発生は見られるが画像では確認されないものをＢ、ハーフトーン画像で確認されるものをＣとして行った。その結果を表２に示す。
【００６２】
（実施例２）
電荷輸送層の樹脂として、重量平均分子量が４００００のものを用い、クリーニングブレードの電子写真感光体に対する線圧を３５ｇｆ／ｃｍとした以外は、実施例１と同様にして電子写真感光体を作成し、評価した。その結果を表２に示す。
【００６３】
（実施例３）
電荷輸送層の樹脂として、重量平均分子量が１５００００のものを用い、クリーニングブレードの電子写真感光体に対する線圧を６５ｇｆ／ｃｍとした以外は、実施例１と同様にして電子写真感光体を作成し、評価した。その結果を表２に示す。
【００６４】
（実施例４）
電荷輸送層の樹脂量を８部とし、クリーニングブレードの電子写真感光体に対する線圧を３５ｇｆ／ｃｍとした以外は、実施例３と同様にして電子写真感光体を作成し、評価した。その結果を表２に示す。
【００６５】
（実施例５）
電荷輸送層の樹脂として、下記構成単位を有するポリカーボネート樹脂（重量平均分子量：２０００００）を用いた以外は、実施例３と同様にして電子写真感光体を作成し、評価した。その結果を表２に示す。
【外９】
2004133199.tif 000008
【００６６】
【表２】
2004133199.tif 000009
【００６７】
（比較例１）
電荷輸送層の樹脂として、重量平均分子量が３５０００のものを用い、クリーニングブレードの電子写真感光体に対する線圧を３０ｇｆ／ｃｍとした以外は、実施例１と同様にして電子写真感光体を作成し、評価した。その結果を表３に示す。
【００６８】
（比較例２）
電荷輸送層の樹胎として、重量平均分子量が２２００００のものを用い、クリーニングプレードの電子写真感光体に対する線圧を７５ｇｆ／ｃｍとした以外は、実施例１と同様にして電子写真感光体を作成し、評価した。その結果を表３に示す。
【００６９】
（比較例３）
電荷輸送層の樹脂として、下記構成単位を有するポリカーボネート樹胎（重量平均分子量：１０００００）を用いた以外は、実施例１と同様にして電子写真感光体を作成し、評価した。その結果を表３に示す。
【外１０】
2004133199.tif 000010
【００７０】
（比較例４）
電荷輪送層の樹脾量を５部とした以外は、実施例５と同様にして電子写真感光体を作成し、評価した。その結果を表３に示す。
【００７１】
（比較例５）
電荷輸送層の樹脂として、重量平均分子量が１５０００のものを４０重量％ブレンドした以外は、比較例３と同様にして電子写真感光体を作成し、評価した。その結果を表３に示す。
【００７２】
【表３】
2004133199.tif 000011
【００７３】
【発明の効果】
以上のように、本発明によれば、優れた耐久性を保ちつつ、しかも画像流れやソルベントクラックが生じにくい電子写真感光体及び電子写真装置を提供することが可能となった。
【図面の簡単な説明】
【図１】電子写真感光体に対する侵入量ψと設定角ψの説明図。
【図２】ゴム弾性ブレードの電子写真感光体に対する線圧の測定方法。
【図３】電子写真感光体を用いた電子写真装置の概略構成。
【図１】
2004133199.tif 000016
【図２】
2004133199.tif 000017
【図３】
2004133199.tif 000018